(57)【要約】【課題】本発明は、環境負荷の小さい材料を含んだ場合であっても、優れたタイヤ性能、特に、補強性、耐摩耗性、低発熱性及び耐熱老化性を有するゴム組成物を提供する。【解決手段】上記課題を解決するべく、本発明は、含水率が40〜80質量％の植物資源抽出残渣及びシランカップリング剤を含むことを特徴とする。【選択図】図１
2015224298.tif 000002
【特許請求の範囲】
【請求項１】
含水率が40〜80質量％の植物資源抽出残渣及びシランカップリング剤を含むことを特徴とする、ゴム組成物。
【請求項２】
前記植物資源抽出残渣の平均粒径が600〜50000μmであることを特徴とする、請求項１に記載のゴム組成物。
【請求項３】
前記植物資源抽出残渣の含有量が、ゴム成分100質量部に対して、0.5〜40質量部であることを特徴とする、請求項１又は２に記載のゴム組成物。
【請求項４】
前記植物資源抽出残渣が、茶殻であることを特徴とする、請求項１〜３のいずれか１項に記載のゴム組成物。
【請求項５】
前記シランカップリング剤の含有量が、前記植物資源抽出残渣の含有量に対して、5〜40質量％であることを特徴とする、請求項１〜４のいずれか１項に記載のゴム組成物。
【請求項６】
請求項１〜５のいずれか１項に記載のゴム組成物を用いたことを特徴とする、タイヤ。
【発明の詳細な説明】
【技術分野】
【０００１】
本発明は、ゴム組成物及びタイヤに関するものである。
【０００２】
タイヤ等に使用するゴム組成物は多量のゴムを原料として含んでおり、例えば、乗用車用空気入りタイヤの場合、通常、ゴム組成物の50質量％以上が天然ゴムと合成ゴムとを配合したゴム成分からなる。したがって、これらのゴム組成物及び当該ゴム組成物を使用したタイヤは、原油価格の高騰や天候不良によるゴムの不作等の影響を受け、原料コストが上昇するおそれ、及び安定した製品の供給が困難となるおそれがある。
【０００３】
また、近年では世界的に環境問題が重視される傾向にあり、特に地球温暖化防止の観点からCO2の排出量の規制が強化され、石油資源の使用量の低減が求められていると共に、資源循環型社会の形成が求められている。
【０００４】
このような問題に対して、例えば、特許文献１には、全重量の75重量％以上を石油外資源からなる原材料で構成した、いわゆるエコタイヤが開示されている。
また、特許文献２には、ゴム成分の使用量を低減したゴム組成物及びタイヤとして、ゴム成分に、コーヒー粕又は茶殻等の植物資源抽出残渣を配合したゴム組成物及び少なくとも一部に当該ゴム組成物を用いたタイヤが開示されている。
【先行技術文献】
【特許文献】
【０００５】
【特許文献１】特開２００３−６３２０６号公報
【特許文献２】国際公開第２００９／１５４１１８号
【発明の概要】
【発明が解決しようとする課題】
【０００６】
しかしながら、特許文献１及び２タイヤは、いずれも、植物資源抽出残渣の使用により、石油資源の使用量は低減でき、環境負荷を抑えることができるものの、タイヤ性能、特に、補強性、耐摩耗性、低発熱性及び耐熱老化性については、石油資源材料を用いた場合に比べると劣るため、さらなる改良が望まれていた。
【０００７】
そのため、本発明は、環境負荷の小さい材料を利用して、優れたタイヤ性能、特に、補強性、耐摩耗性、低発熱性及び耐熱老化性を有するゴム組成物を提供すること、並びに、優れた補強性、耐摩耗性、低発熱性及び耐熱老化性を有するタイヤを提供することを目的とする。
【課題を解決するための手段】
【０００８】
本発明者らは、上記課題を解決すべく鋭意検討を行った結果、ゴム組成物中に、植物資源抽出残渣を配合することによって、ゴム組成物製造時の環境に与える負荷を抑えることができ、そしてさらに、シランカップリング剤を配合することによって、シランカップリング剤が含水植物資源抽出残渣表面のOH基と反応するため、補強性、耐摩耗性、低発熱性及び耐熱老化性を向上できることを見出し、本発明を完成させるに至った。
【０００９】
本発明は、このような知見に基づきなされたもので、その要旨は以下の通りである。
本発明のゴム組成物は、含水率が40〜80質量％の植物資源抽出残渣及びシランカップリング剤を含むことを特徴とする。
これによって、ゴム組成物の補強性、耐摩耗性、低発熱性及び耐熱老化性を向上できる。
【００１０】
さらに、本発明に係るゴム組成物は、前記植物資源抽出残渣の平均粒径が600〜50000μmであることが好ましい。植物資源抽出残渣の粉砕や分別といった煩雑な工程を回避できるからである。
【００１１】
また、本発明に係るゴム組成物は、前記植物資源抽出残渣の含有量が、ゴム成分100質量部に対して、0.5〜40質量部であることが好ましい。ゴム組成物の補強性、耐摩耗性、低発熱性及び耐熱老化性を確実に向上できるためである。
【００１２】
なお、本発明に係るゴム組成物は、前記植物資源抽出残渣が、茶殻であることが好ましい。植物資源抽出残渣を低コストで得ることができるためである。
【００１３】
また、本発明に係るゴム組成物は、前記シランカップリング剤の含有量が、前記植物資源抽出残渣の含有量に対して、5〜40質量％であることが好ましい。ゴム組成物の補強性、耐摩耗性、低発熱性及び耐熱老化性をより向上できるためである。
【００１４】
さらに、前記シランカップリング剤が、ビス−（トリエトキシシリルプロピル）−ポリスルフィドであることが好ましい。ゴム組成物の補強性、耐摩耗性、低発熱性及び耐熱老化性をより向上できるためである。
【００１５】
本発明に係るタイヤは、上述したゴム組成物を用いたことを特徴とする。
これによって、タイヤの補強性、耐摩耗性、低発熱性及び耐熱老化性を向上できる。
【発明の効果】
【００１６】
本発明によれば、環境負荷の小さい材料を含んだ場合であっても、優れたタイヤ性能、特に、補強性、耐摩耗性、低発熱性及び耐熱老化性を有するゴム組成物を提供することができ、さらに、本発明によれば、優れた補強性、耐摩耗性、低発熱性及び耐熱老化性を有するタイヤを提供することができる。
【図面の簡単な説明】
【００１７】
【図１】本発明に係るタイヤの一例の断面図である。
【図２】実施例及び比較例の各サンプルについて、シランカップリング剤の含有量と耐摩耗性との関係を表したグラフである。
【図３】実施例及び比較例の各サンプルの、シランカップリング剤の含有量と低発熱性との関係を表したグラフである。
【図４】実施例及び比較例の各サンプルの、シランカップリング剤の含有量と耐熱老化性との関係を表したグラフである。
【発明を実施するための形態】
【００１８】
以下、本発明の実施形態について具体的に説明する。
＜ゴム組成物＞
本発明のゴム組成物は、含水率が40〜80質量％の植物資源抽出残渣及びシランカップリング剤を含むことを特徴とする。
ゴム組成物中に、植物資源抽出残渣を配合することによって、原料コストを低減でき、環境に与える負荷を抑えることができる。そして、さらにシランカップリング剤を配合することによって、シランカップリング剤が含水植物資源抽出残渣表面のOH基と反応するため、ゴム組成物の、補強性、耐摩耗性、低発熱性及び耐熱老化性を向上できる。
【００１９】
従来の技術常識では、植物資源抽出残渣とシランカップリング剤とを配合すると、ゴム組成物を練りにくくなる等の作業性悪化や、シランによる影響によりゴム特性が劣化することが問題であると考えられていたが、本願発明では、植物資源抽出残渣表面のOH基とシランカップリング剤との反応により、作業性の悪化を招くことなく、逆にゴム特性（補強性、耐摩耗性、低発熱性及び耐熱老化性）が向上する、という効果を見出した。
【００２０】
（ゴム成分）
本発明のゴム組成物のゴム成分については、特に限定はされない。例えば、優れた耐摩耗性を得る点からは、天然ゴム若しくはジエン系合成ゴムを単独で、又は天然ゴムとジエン系合成ゴムを併用して用いることができる。かかるジエン系合成ゴムとしては、ポリイソプレンゴム（ＩＲ）、スチレン・ブタジエン共重合体ゴム（ＳＢＲ）、ポリブタジエンゴム（ＢＲ）等が挙げられる。なお、これらジエン系合成ゴムは、１種単独で用いてもよいし、２種以上のブレンドとして用いてもよい。
【００２１】
（植物資源抽出残渣）
本発明のゴム組成物は、植物資源抽出残渣を含む。
ゴム組成物中に植物資源抽出残渣を含有することにより、ゴム成分の使用量を低減することができ、また、植物資源の抽出処理後に生じる残渣は、カーボンニュートラルな資源である植物資源から有効成分を抽出した後に残る安価な廃棄物であることから、低コスト化を図り、環境に与える負荷を抑えることができる。
【００２２】
なお、本発明における植物資源抽出残渣とは、植物資源（固体）を溶媒に浸漬して溶媒中に所望の成分を抽出（固−液抽出）した後に、当該成分を含む溶媒（抽出液）をろ過等により分離した際に残る残渣をいう。
該植物資源の具体例としては、例えば、茶葉、コーヒー豆、アロエの葉、ヨモギの葉、桑の根、赤ブドウの皮、アザミの実、明日葉の葉、アセロラ、クロレラ、クズの根（葛根）、バラの花、桃の葉、そばの実、大麦の種子等が挙げられ、一種単独で用いてもよいし、二種以上を組み合わせて用いてもよい。
【００２３】
また、前記抽出前の植物資源は、抽出作業の効率を高めるためや、抽出後の植物資源抽出残渣を粉砕工程及び分別工程を経ることなくより容易にゴム成分に配合するため、破砕機等で破砕又は粉砕してから抽出処理に供するのが好ましい。
また、抽出処理においては、必要に応じて、例えば、加熱又は撹拌を行ってもよい。
【００２４】
さらに、前記抽出に使用する溶媒は、植物資源の種類、所望の有効成分及び抽出液の用途に合わせて選択することができる。
溶媒としては、例えば、水又は有機溶媒（エチルアルコール、油等）が挙げられる。当該溶媒に、必要に応じてキレート剤、酸、アルカリ等の抽出剤を混合して用いることができる。
上述した植物資源をこれらの溶媒に浸漬して植物資源中の有効成分を抽出することにより、当該有効成分を含む飲料、化粧水、乳液等を得ることができる。
【００２５】
なお、植物資源抽出残渣のうち、茶葉から得られる茶殻及びコーヒー豆から得られるコーヒー粕は、茶及びコーヒー飲料の製造過程で大量に排出される廃棄物であり、これらをゴム成分に配合して再利用することで環境負荷を低減できるため好ましい。また、茶殻及びコーヒー粕は、通常、製造過程から排出された廃棄物の時点で水等の溶媒を含み、そして破砕又は粉砕されており、ゴム成分に配合する前にさらに、当該茶殻及びコーヒー粕を、破砕又は粉砕する工程を経る必要がなく、環境負荷を低減できるため好ましい。
【００２６】
さらに、前記植物資源抽出残渣は、茶殻であることがより好ましい。前記植物資源抽出残渣として茶殻を用いた場合、特に転がり抵抗を抑えること、ひいては低発熱性を実現できることに加えて、ゴム組成物の加硫物の破断伸びを殆ど低下させることがないという効果があるからである。加えて、植物資源抽出残渣として茶殻を用いる場合には、ゴム成分に当該茶殻を配合する際の臭気が大幅に改善されるという効果もある。
ここで、茶殻の種類としては、特に限定はされず、例えば、緑茶、ほうじ茶、ウーロン茶等の茶殻が挙げられる。また、前記茶殻の形状については、特に限定されない。
【００２７】
また、前記植物資源抽出残渣の含水率は40〜80質量％であり、60〜80％であることが好ましく、65〜75％であることがより好ましい。
前記植物資源抽出残渣の含水率を高くすることで、植物資源抽出残渣表面のOH基が増加するため、上述したシランカップリング剤との反応が促進される結果、ゴム特性の向上が図れるためである。一方、前記植物資源抽出残渣の含水率が高すぎると、ゴム組成物製造時の作業性が低下するという問題が発生するおそれもある。そのため、前記植物資源抽出残渣の含水率を上記範囲とすることで、ゴム特性の向上と作業性との両立が可能となる。さらに、含水率を下げるための乾燥作業等の熱を利用する必要がなく、環境負荷の低減が可能となる。
【００２８】
なお、前記植物資源抽出残渣の含水率とは、植物資源抽出残渣に含まれる水又は有機溶媒をヒーター等の既知の乾燥手段により除去し、その除去前後の質量変化を天秤等の既知の手段で測定することにより算出される値である。例えば、乾燥前の植物資源抽出残渣の質量が10g、乾燥後の植物資源抽出残渣の質量が3gの場合、含水率（質量％）は、｛1−（3／10）｝×100＝70（質量％）となる。
【００２９】
植物資源抽出残渣の含水率を調整する方法としては、特に限定はされず、例えば、植物資源抽出残渣の水等の溶媒への浸漬、植物資源抽出残渣への水等の溶媒の散布等の含水率を上げる方法等が挙げられる。
上述したように植物資源抽出残渣は、植物資源を固−液抽出処理することにより生じる残渣であることから、水等の溶媒を含んでいる場合がある。植物資源抽出残渣の含水率が40〜80質量％の範囲である場合には、散水等の植物資源抽出残渣の含水率を調整する工程を経ることなく植物資源抽出残渣をゴム成分に配合することが可能である。
【００３０】
また、前記植物資源抽出残渣の平均粒径は600〜50000μmであることが好ましく、650〜40000μmであることがより好ましい。
前記植物資源抽出残渣の平均粒径を600μm以上とすることで、シランカップリング剤と反応するOH基の量が多くなるため、ゴム組成物の補強性を向上させることができ、平均粒径を50000μm以下とすることで、分散性が悪化するという問題を回避できるからである。さらに、前記植物資源抽出残渣の平均粒径を600μm未満とするためには、粉砕・破砕・脱水・分別の工程が煩雑になり、環境負荷を低減することが難しいという点からも、前記植物資源抽出残渣の平均粒径を600μm以上とすることが好ましい。
なお、本発明において、球状以外の楕円体及び不定形の植物資源抽出残渣では、前記「粒径」とは、ゴム成分又は樹脂成分に配合する前の植物資源抽出残渣の外周上の２点を結ぶ線分のうち最も長いものの長さを意味し、前記植物資源抽出残渣の平均粒径（μm）は、マイクロスコープ（例えば、株式会社Ｋｅｙｅｎｃｅ製の「ＶＨＸ ｄｉｇｉｔａｌ ｍｉｃｒｏｓｃｏｐｅ」）を用いて対象となる植物資源抽出残渣を観察することにより求められ、任意に選択された100個の植物資源抽出残渣の粒径の平均値を意味する。
【００３１】
また、前記植物資源抽出残渣の含有量は、ゴム成分100質量部に対して、0.5〜40質量部であることが好ましく、0.5〜10質量部であることがより好ましい。
前記植物資源抽出残渣の含有量が0.5質量部以上であることにより、ゴム組成物中に含まれる植物資源抽出残渣の量が確保され、原料コストの低減や、環境に与える負荷を抑えるという効果を発揮しやすくなり、前記植物資源抽出残渣の含有量が40質量部以下であることにより、ゴム組成物中に含まれる植物資源抽出残渣の分散性を確保でき、ゴム組成物の補強性、耐摩耗性、低発熱性及び耐熱老化性をより向上できる。
なお、本発明において、ゴム組成物中の前記植物資源抽出残渣の質量は、当該植物資源抽出残渣が水又は有機溶剤等の溶媒を含んでいる場合は、その水等を含んだ状態での植物資源抽出残渣の質量を意味する。
【００３２】
（シランカップリング剤）
本発明のゴム組成物は、シランカップリング剤を含む。
ゴム組成物中にシランカップリング剤を含有することにより、シランカップリング剤が前記植物資源抽出残渣表面のOH基と反応するため、ゴム組成物の、補強性、耐摩耗性、低発熱性及び耐熱老化性を向上させることができる。
【００３３】
なお、前記シランカップリング剤の種類については、前記植物資源抽出残渣表面のOH基と反応するものであれば特に限定はされず、任意のシランカップリング剤を用いることができる。
具体的には、ビス（３−トリエトキシシリルプロピル）テトラスルフィド、ビス（２−トリエトキシシリルエチル）テトラスルフィド、ビス（４−トリエトキシシリルブチル）テトラスルフィド、ビス（３−トリメトキシシリルプロピル）テトラスルフィド、ビス（２−トリメトキシシリルエチル）テトラスルフィド、ビス（４−トリメトキシシリルブチル）テトラスルフィド、ビス（３−メチルジエトキシシリルプロピル）テトラスルフィド、ビス（２−メチルジエトキシシリルエチル）テトラスルフィド、ビス（４−メチルジエトキシシリルブチル）テトラスルフィド、ビス（３−メチルジメトキシシリルプロピル）テトラスルフィド、ビス（２−メチルジメトキシシリルエチル）テトラスルフィド、ビス（４−メチルジメトキシシリルブチル）テトラスルフィド、ビス（３−トリエトキシシリルプロピル）トリスルフィド、ビス（２−トリエトキシシリルエチル）トリスルフィド、ビス（４−トリエトキシシリルブチル）トリスルフィド、ビス（３−トリメトキシシリルプロピル）トリスルフィド、ビス（２−トリメトキシシリルエチル）トリスルフィド、ビス（４−トリメトキシシリルブチル）トリスルフィド、ビス（３−トリエトキシシリルプロピル）ジスルフィド、ビス（２−トリエトキシシリルエチル）ジスルフィド、ビス（４−トリエトキシシリルブチル）ジスルフィド、ビス（３−トリメトキシシリルプロピル）ジスルフィド、ビス（２−トリメトキシシリルエチル）ジスルフィド、ビス（４−トリメトキシシリルブチル）ジスルフィド、ビス（３−メチルジエトキシシリルプロピル）ジスルフィド、ビス（２−メチルジエトキシシリルプロピル）ジスルフィド、ビス（４−メチルジエトキシシリルプロピル）ジスルフィド、ビス（３−メチルジメトキシシリルプロピル）ジスルフィド、ビス（２−メチルジメトキシシリルプロピル）ジスルフィド、ビス（４−メチルジメトキシシリルブチル）ジスルフィド、３−メルカプトプロピルトリメトキシシラン、３−メルカプトプロピルトリエトキシシラン、２−メルカプトエチルトリメトキシシラン、２−メルカプトエチルトリエトキシシラン、３−アミノプロピルトリエトキシシラン、３−アミノプロピルトリメトキシシラン、３−（２−アミノエチル）アミノプロピルトリエトキシシラン、３−（２−アミノエチル）アミノプロピルトリメトキシシラン、γ−グリシドキシプロピルトリエトキシシラン、γ−グリシドキシプロピルトリメトキシシラン、γ−グリシドキシプロピルメチルジエトキシシラン、γ−グリシドキシプロピルメチルジメトキシシラン等が挙げられる。
【００３４】
その中でも、前記シランカップリング剤は、ビス−（トリエトキシシリルプロピル）−ポリスルフィドであることが好ましい。
前記植物資源抽出残渣表面のOH基と反応性が高く、ゴム組成物の、補強性、耐摩耗性、低発熱性及び耐熱老化性をより向上できるためである。
【００３５】
また、前記シランカップリング剤の含有量は、前記植物資源抽出残渣の含有量に対して、5〜40質量％であることが好ましい。
前記シランカップリング剤の含有量を5質量％以上とすることで、前記植物資源抽出残渣表面のOH基との反応を十分に行うことができるシランカップリング剤を確保し、前記シランカップリング剤の含有量を40質量％以下とすることで、シランカップリング剤の分散性が向上し、前記植物資源抽出残渣表面のOH基との反応を効率的に行えるため、ゴム組成物の、補強性、耐摩耗性、低発熱性及び耐熱老化性をより向上できる。
【００３６】
（その他の成分）
本発明に係るゴム組成物は、任意成分として、カーボンブラック及びシリカ等の補強性充填剤、アロマオイル等の軟化剤、加硫剤、加硫促進剤、加硫促進助剤、老化防止剤等の一般に含有され得る成分を含むこともできる。
【００３７】
本発明に係るゴム組成物の調製方法は、特に限定されず、植物資源抽出残渣を、任意成分である上記カーボンブラック等のその他の成分と共にゴム成分に配合して、例えば、バンバリーミキサー又はロール等を用いて、混練することで調製することができる。
植物資源抽出残渣は、所望の量を一括で配合してもよく、複数回に分けて配合してもよい。
【００３８】
本発明に係るゴム組成物を調製する場合の混練方法は、特に限定されず、例えば、バンバリーミキサー、ロール等を用いることができる。本発明に係るゴム組成物は、バンバリーミキサーで混練して得られたものであることが好ましい。バンバリーミキサーでの混練条件は、特に限定されず、植物資源抽出残渣の所望の最大長径等に応じて適宜調節すればよいが、低発熱性を向上する観点から、混練時のゴム組成物の最高温度が120〜190℃であることが好ましく、130〜175℃であることが好ましく、140〜170℃であることがさらに好ましい。また、混練時間は、10秒〜20分であることが好ましく、10秒〜10分であることがより好ましく、30秒〜5分であることがさらに好ましい。
【００３９】
＜タイヤ＞
本発明に係るタイヤは、本発明に係るゴム組成物を用いたことを特徴とする。これにより、本発明に係るタイヤは、環境負荷の小さい材料を利用して、補強性、耐摩耗性、低発熱性及び耐熱老化性を向上できる。
本発明に係るタイヤは、当該組成物、より具体的には当該ゴム組成物の加硫物を用いたこと以外は、通常のタイヤと同様の製造方法により製造することができる。
【００４０】
次に、本発明のタイヤの一例を、図面を参照しながら説明する。
図１は、本発明のタイヤの一例の断面図である。図１に示すタイヤは、一対のビード部１及び一対のサイドウォール部２と、両サイドウォール部２に連なるトレッド部３とを有し、上記一対のビード部１間にトロイド状に延在してこれら各部１、２及び３を補強するカーカス４と、当該カーカス４のクラウン部のタイヤ半径方向外側に位置するベルト５とを具える。
【００４１】
図示例のタイヤにおいて、カーカス４は、一枚のカーカスプライからなり、また、上記ビード部１内に夫々配設した一対のビードコア（ワイヤ）６間にトロイド状に延在する本体部と、各ビードコア６の周りでタイヤ幅方向の内側から外側に向けて半径方向外方に巻上げた折り返し部とからなる。
なお、図示例のカーカス４は、一枚のカーカスプライよりなるが、本発明のタイヤにおいては、カーカスプライの枚数は複数であってもよい。
【００４２】
また、図示例のタイヤにおいて、ベルト５は、二枚のベルト層からなるが、本発明のタイヤにおいて、ベルトを構成するベルト層の枚数は一枚以上であればよく、これに限られるものではない。
さらに、本発明のタイヤは、ベルト５のタイヤ半径方向外側に、タイヤ周方向に対し実質的に平行に配列したコードのゴム引き層からなるベルト補強層を具えてもよく、ベルト５の端部と当該ベルト補強層との間にさらに層間ゴムを備えてもよい。
【００４３】
上記ゴム組成物を用いる部材としては、例えば、トレッドゴム、サイドゴム、ビードワイヤの半径方向外側に位置するビードフィラーないしスティフナー、カーカス及びベルトのコーティングゴム等が挙げられる。
【００４４】
本発明のタイヤに充填する気体としては、通常の又は酸素分圧を調整した空気の他、例えば、窒素、アルゴン、ヘリウム等の不活性ガスを用いることができる。
【実施例】
【００４５】
以下に、実施例を挙げて本発明を更に詳しく説明するが、本発明は下記の実施例に何ら限定されるものではない。
【００４６】
（ゴム組成物の配合成分）
各実施例及び比較例のゴム組成物に含有される成分は、以下のとおりである。カッコ内は表中の略語を表す。各成分の質量部は、ゴム成分１００質量部に対する質量部である。
・天然ゴム（ＮＲ：ゴム成分）：商品名「ＴＳＲ」
・ポリブタジエンゴム（ＢＲ：ゴム成分）：ＪＳＲ（株）、商品名「ＢＲ０１」
・カーボンブラック（ＣＢ：充填剤）：旭カーボン株式会社製、商品名「旭＃７８」・硫黄
・加硫促進剤Ａ（Ｎ−シクロヘキシル−２−ベンゾチアジルスルフェンアミド）：大内新興化学工業社製、商品名「ノクセラーＣＺ」
・加硫促進剤Ｂ（ジフェニルグアニジン）：大内新興化学工業社製  商品名「ノクセラーＤ」
・加硫促進剤Ｃ（ジベンゾチアジルジスルフィド）：大内新興化学工業社製  商品名「ノクセラーＤＭ」
・亜鉛華（ＺｎＯ）
・ステアリン酸
・老化防止剤：大内新興化学工業株式会社製 商品名「ノクラック６Ｃ」、Ｎ−フェニル−Ｎ’−（１，３−ジメチルブチル）−ｐ−フェニレンジアミン
・シランカップリング剤：ビス(３−トリエトシキシリルプロピル）ジスルフィド、平均硫黄鎖長２．３５、Evonik社製  商品名「Ｓｉ７５」（登録商標）
・含水茶殻（植物資源抽出残渣）：飲料製造工場より排出された茶殻、含水率75質量％、平均粒径4000μm
・乾燥茶殻（植物資源抽出残渣）：飲料製造工場より排出された茶殻を乾燥させたもの、含水率10質量％、平均粒径3000μm
なお、配合した植物資源抽出残渣（茶殻）の平均粒径は、マイクロスコープ（株式会社Ｋｅｙｅｎｃｅ製  「ＶＨＸ  ｄｉｇｉｔａｌ  ｍｉｃｒｏｓｃｏｐｅ」を用いて対象となる植物資源抽出残渣（茶殻）を観察することにより求め、任意に選択された１００個の植物資源抽出残渣（茶殻）の粒径の平均値とした。
【００４７】
（実施例１〜４、比較例１〜５）
表１に示す配合処方で、バンバリーミキサーを用いて、上述したゴム組成物の配合成分を混練し、サンプルとなるゴム組成物を調製した。
【００４８】
【表１】
2015224298.tif 000003
【００４９】
（評価）
得られた各実施例及び比較例のゴム組成物のサンプルについて、加硫処理を施した後、以下の評価（１）〜（４）を行った。
【００５０】
（１）耐摩耗性
各加硫ゴム組成物のサンプルについて、ランボーン摩耗試験を行った。
評価については、比較例１の加硫ゴム組成物のサンプルの摩耗量の逆数を100とした場合の各摩耗量の逆数を指数として示し、指数値が大きい程、耐摩耗性が良好であることを示す。評価結果を表２に示す。
また、各サンプルが含有する茶殻について、シランカップリング剤の含有量と耐摩耗性との関係を表したグラフを図２に示す。
【００５１】
（２）低発熱性（tanδ）
各加硫ゴム組成物のサンプルに対し、スペクトロ粘弾性測定装置を使用し、温度25℃、歪2％、周波数52Hzで、損失正接（tanδ）を測定した。
評価については、比較例１の加硫ゴム組成物のサンプルのtanδの逆数を100とした場合の、各加硫ゴム組成物のサンプルのtanδの逆数を指数として示し、指数値が大きい程、低発熱性が良好であることを示す。評価結果を表２に示す。
また、各サンプルが含有する茶殻について、シランカップリング剤の含有量と低発熱性との関係を表したグラフを図３に示す。
【００５２】
（３）耐熱老化性
各加硫ゴム組成物のサンプルに対し、JIS K 6251（2010）に準拠した加硫物の2mm厚さのダンベル状３号形試験片について、100℃の窒素雰囲気中で１日間の熱老化前後の、JIS K 6257（2010）に準拠した25℃における破断時の引張強さ（MPa）を測定した。
評価については、比較例１の加硫ゴム組成物のサンプルにおいて熱老化試験後の引張強さを熱老化試験前の引張強さで除した結果を100とした場合の、各加硫ゴム組成物において熱老化試験後の引張強さを熱老化試験前の引張強さで除した結果を指数で表示し、数値が大きいほど熱老化前後での破断強度の落ち幅が少なく、耐熱老化性が良好であることを示す。評価結果を表２に示す。
また、各サンプルが含有する茶殻について、シランカップリング剤の含有量と耐熱老化性との関係を表したグラフを図４に示す。
【００５３】
【表２】
2015224298.tif 000004
【００５４】
表２及び図２〜４の結果から、実施例の各サンプルは、耐摩耗性、低発熱性、耐熱老化性及び補強性のいずれの評価項目についてもバランスよく良好な結果を示すことがわかった。
一方、茶殻を含有しない比較例１及び２のサンプルについては、各実施例のサンプルに比べて、全ての評価項目で劣る結果を示すことがわかった。また、シランカップリング剤を含有しない比較例３及び４のサンプルについては、耐摩耗性及び低発熱性の点で劣る結果を示すことがわかった。
さらに、比較例５と実施例１〜４とを比較した結果、含水茶殻を含有するゴム組成物のサンプル（実施例１〜４）は、乾燥茶殻を含有するゴム組成物のサンプル（比較例５）よりも優れた耐摩耗性及び低発熱性を示すことがわかった。
【産業上の利用可能性】
【００５５】
本発明によれば、環境負荷の小さい材料を含んだ場合であっても、優れたタイヤ性能、特に、補強性、耐摩耗性、低発熱性及び耐熱老化性を有するゴム組成物を提供することができ、さらに、本発明によれば、優れた補強性、耐摩耗性、低発熱性及び耐熱老化性を有するタイヤを提供することができる。
【符号の説明】
【００５６】
１  ビード部
２  サイドウォール部
３  トレッド部
４  カーカス
５  ベルト
６  ビードコア
【図１】
2015224298.tif 000005
【図２】
2015224298.tif 000006
【図３】
2015224298.tif 000007
【図４】
2015224298.tif 000008